(57)【要約】本発明は、１，４−ジケト−３，６−ビス（４−クロロフェニル）ピロロ［３，４−ｃ］ピロール（パラ−ジクロロＤＰＰ）と１，４−ジケト−３，６−ビス（４−メチルフェニル）ピロロ［３，４−ｃ］ピロール（パラ−ジメチルＤＰＰ）の混合物から形成されるホスト−ゲスト固溶体に関する。その混合物は、パラ−ジメチルＤＰＰを３０〜８０モル％とパラ−ジクロロＤＰＰを７０〜２０モル％の範囲で含む。本発明は、さらに、固溶体の製造および固溶体と二元固体化合物の顔料としての使用に関する。【特許請求の範囲】
【請求項１】
パラ−ジメチルＤＰＰ３０〜８０モル％と、パラ−ジクロロＤＰＰ７０〜２０モル％と、からなるホスト−ゲスト固溶体であって、該ホスト−ゲスト固溶体のＸ線回折パターンが、パラ−ジメチルＤＰＰ顔料のＸ線回折パターンと実質的に同一である、ホスト−ゲスト固溶体。
【請求項２】
パラ−ジメチルＤＰＰ約３５〜６５モル％と、パラ−ジクロロＤＰＰ約６５〜３５モル％と、からなる、請求項１記載のホスト−ゲスト固溶体。
【請求項３】
ａ）高沸点有機溶媒中でパラ−ジメチルＤＰＰ約３０〜８０モル％と、パラ−ジクロロＤＰＰ約７０〜２０モル％と、からなる顔料混合物の懸濁液を形成し、
ｂ）顔料混合物を充分な時間加熱してホスト−ゲスト固溶体を製造する、
ことを含む、請求項１または２に記載の固溶体の製造方法。
【請求項４】
高沸点有機溶媒が、ビフェニル、パラ−、メタ−もしくはオルト−テルフェニル、ジベンジルトルエン、α−メチル−もしくはβ−メチルナフタレン、１，３−ジオキソラン−２−オン、アセトフェノン、ベンゾフェノン、γ−ブチロラクトン、Ｐｈｅ−セロソルブ、Ｂｕ−セロソルブまたはそれらの混合物、あるいはジ−およびトリアリールエーテルの混合物からなる群より選択される、請求項３に記載の方法。
【請求項５】
ａ）パラ−ジメチルＤＰＰ約３０〜８０重量％と、パラ−ジクロロＤＰＰ約７０〜２０重量％と、から本質的になる顔料混合物を形成し、
ｂ）顔料混合物を充分な時間粉砕してホスト−ゲスト固溶体を製造する、
ことを含む、請求項１または２に記載の固溶体の製造方法。
【請求項６】
粒子のサイズを減少させるのに有効な量の粉砕用塩の存在下に混合物を粉砕する、請求項５に記載の方法。
【請求項７】
粉砕用塩が水和された硫酸アルミニウムである、請求項５に記載の方法。
【請求項８】
高分子量有機材料と有効な着色量の請求項１または２に記載の固溶体を含む組成物。
【請求項９】
高分子量有機材料を着色するための、請求項１または２に記載のホスト−ゲスト固溶体の使用。
【請求項１０】
液体担体と着色有効量の請求項１または２に記載のホスト−ゲスト固溶体を含む塗料調合物。
【発明の詳細な説明】
【技術分野】
【０００１】
本発明は、１，４−ジケト−３，６−ビス（４−クロロフェニル）ピロロ［３，４−ｃ］ピロール（パラ−ジクロロＤＰＰ）と、１，４−ジケト−３，６−ビス（４−メチルフェニル）ピロロ［３，４−ｃ］ピロール（パラ−ジメチルＤＰＰ）の混合物から形成されるホスト−ゲスト固溶体に関する。その混合物は、パラ−ジメチルＤＰＰを３０〜８０モル％の範囲とパラ−ジクロロＤＰＰを７０〜２０モル％の範囲で含む。本発明は、さらに、固溶体の製造、および固溶体と二元固体化合物の顔料としての使用に関する。
【０００２】
一般に、多成分顔料が、その成分の物理的混合物のＸ線回折パターンとは異なるＸ線回折パターンを示すときには、その顔料は固溶体と呼ばれる。主に、二種の明確に定義される固溶体、「ホスト−ゲスト」型固溶体と「二元固体化合物」型固溶体が存在する。明確にするために、「混合結晶」型固溶体は等モル組成物に由来し、そして二元固体化合物は混晶の結晶構造を有するが、極めて小さい範囲の顔料組成を有する。
【０００３】
「ホスト−ゲスト」固溶体は、その固溶体のＸ線回折パターンが、「ホスト」と呼ばれるその成分の一つのＸ線回折パターンと実質的に同一である固溶体である。ホスト成分は、他の成分、「ゲスト」をその結晶格子に受け入れるといわれる。
【０００４】
二元固体化合物は、二種の成分が互いに関連して、いずれかの成分のＸ線回折パターン、あるいは成分の物理的混合物のＸ線回折パターンとも異なるＸ線回折パターンを示す固溶体である。
【０００５】
キナクリドンの固溶体および二元固体化合物は、それらの顔料特性について、技術的に公知である。キナクリドン固溶体および二元固体化合物は、米国特許第３，１６０，５１０号に記載されている。
二種以上のジケト−ピロロ［３，４−ｃ］ピロール（ＤＰＰ）系列の顔料を含む固溶体およびそれらの顔料特性はまた技術的に公知であり、一般に、米国特許第４，７８３，５４０号に開示されている。実施例１は、酸還流法による、パラ−ジメチルＤＰＰ約４％とパラ−ジクロロＤＰＰ約９６％との混合物を例示している。得られた固溶体顔料は、原料製品の対応する物理的混合物のＸ線回折パターンとは異なるＸ線回折パターンを有する。
米国特許第５，５２９，６２３号には、ピロロ［３，４−ｃ］ピロールおよびキナクリドンの顔料三元固溶体が記載されている。非置換ＤＰＰ３５〜４５モル％とパラ−ジクロロＤＰＰ５５〜６５モル％からなる二元固体化合物型固溶体もまた記載されている。二元固体化合物は、ボールミル中で摩砕することにより形成される。得られた固溶体顔料は、二つの顔料の物理的混合物のＸ線回折パターンとはかなり異なるＸ線回折パターンを有する。
米国特許第５，７０８，１８８号には、１，４−ジケトピロロピロールの混晶および固溶体が記載されている。実施例１１は、パラ−ジクロロＤＰＰとパラ−ジメチルＤＰＰとの等モル量混合物からの混晶の形成が例示されている。結晶構造は、対応する非対称ジケトピロロピロール（スキーム−０１参照）の結晶構造と実質的に同一である。その顔料は有機溶媒に溶解され、加熱され、そしてろ過により単離される。
【０００６】
【化１】
2004528457.tif 000002
【０００７】
米国特許第６，０３６，７６６号には、また、三元固溶体の一部としての１，４−ジケトピロロピロールの混晶および固溶体が記載されている。
【０００８】
ＤＰＰ型顔料および他の種類の顔料、例えばキナクリドンまたはキナクリドンキノンを含む固溶体が、米国特許第４，８１０，３０４号に記載されている。米国特許第５，４７２，４９６号は、また、ピロロ［３，４−ｃ］ピロールとキナクリドンキノンとの固溶体を記載している。米国特許第４，８１０，３０４号には、ピロロ［３，４−ｃ］ピロールとキナクリドンとの固溶体が記載されている。
【０００９】
米国特許第５，８２１，３７３号は、ビス（ビフェニル）ＤＰＰを第二のＤＰＰまたはキナクリドンのいずれかと共に用いた１，４−ジケトピロロピロールの固溶体を記載している。
【００１０】
米国特許第５，７５６，７４６号には、非対称ピロロ［３，４−ｃ］ピロールをホストとして含む単相固溶体が記載されている。
【００１１】
驚くことに、パラ−ジクロロＤＰＰ７０〜２０モル％とパラ−ジメチルＤＰＰ３０〜８０モル％の組み合わせは、特定の製造方法で製造した場合、混晶の代わりにホスト−ゲスト固溶体を与える。
【００１２】
パラ−ジクロロＤＰＰ７０〜２０モル％とパラ−ジメチルＤＰＰ３０〜８０モル％の組み合わせは、高い温度で高沸点有機溶媒中にて処理されるかあるいは無水硫酸アルミニウムの存在下に乾燥粉砕処理に付されると、パラ−ジメチルＤＰＰのＸ線回折パターンを示す、小さな粒子サイズの明赤色顔料を与える。言い換えると、ホストがパラ−ジメチルＤＰＰである、ホスト−ゲスト固溶体が形成される。
【００１３】
単相固溶体である、得られたホスト−ゲスト固溶体は、塗料、プラスチック、インクおよび繊維等のポリマー材料の着色に有用である。
【００１４】
整合性のために、「単相固溶体」、「多相固溶体」および「混晶」の意味は、したがって、そのような系の現在の改善された状態の知識に適する、以下の定義から選び取られる。
【００１５】
多相固溶体は、緻密で均一な結晶格子を有しない。それは、その個々の成分の物理的混合物とは、その成分の少なくとも一つの結晶格子が部分的にまたは完全に変えられている点で異なる。成分の物理的混合物と比較して、Ｘ線回折図におけるシグナルは、それらの２倍視射角（２θ）においてシフトまたは変化している。一般に、成分の比が異なると、異なる結果がもたらされる。
【００１６】
単相（または一相）固溶体は、その成分の一つの結晶格子と同一の結晶格子を有する。一つの成分は、「ゲスト」として、「ホスト」として働く他の成分の結晶格子に埋め込まれる。ある限界の範囲内で、成分の比が異なってもほとんど同一の結果を与える。
【００１７】
混晶は、緻密な組成および、そのすべての成分の結晶格子とは異なる、均一な結晶格子を有する。成分の比が異なっても、ある限界内で、同じ結果が得られるときには、これらの組成物は二元固体化合物とみなされる。二元固体化合物はしたがって、混晶の結晶構造と類似している。
本発明に係るホスト−ゲスト固溶体のＸ線回折パターンは、パラ−ジメチルＤＰＰ顔料のＸ線回折パターンと実質的に同一である。
【００１８】
用語「実質的に同一」とは、場合によっては（組成物により）、＋／−０．５の２θの範囲で格子拡大（より小さい視射角へのシフト）または格子縮小（より大きい視射角へのシフト）の結果、あるいは強度における変動の結果、個々の反射の特徴的な視射角のシフトが起こりうることを除いて、本発明に係る顔料組成物のＸ線スペクトルがパラ−ジメチルＤＰＰのＸ線スペクトルに対応することを示している。
【００１９】
Ｘ線回折パターンは以下の回折線により特徴付けられる。
【００２０】
【表１】
2004528457.tif 000003
【００２１】
本固溶体は、粉砕法（方法Ａ）によりまたは高沸点有機溶媒中での二元成分混合物の加熱（方法Ｂ）により製造することができる。両方の方法を、以下にさらに詳細に説明する。
【００２２】
方法Ａ
本固溶体は、
ａ）パラ−ジメチルＤＰＰ約３０〜８０重量％と、パラ−ジクロロＤＰＰ約７０〜２０重量％と、から本質的になる顔料混合物を形成し、
ｂ）顔料混合物を充分な時間粉砕してホスト−ゲスト固溶体を製造する、
ことを含む顔料の製造方法により、製造することができる。
【００２３】
一般に、パラ−ジメチルＤＰＰとパラ−ジクロロＤＰＰからなる二元成分混合物は、５〜３０時間の範囲の長時間の間、例えば、１５時間より長く、特には、２４時間以上、通常の乾燥粉砕法により粉砕される。必要な粉砕時間は、顔料原料の粒子サイズに依存し、原料がより大きな粒子であれば、より長い粉砕時間が必要となる。
【００２４】
混合物は、パラ−ジメチルＤＰＰ約３０〜８０モル％と、パラ−ジクロロＤＰＰ約７０〜２０モル％を含む。更なる実施態様において、パラ−ジメチルＤＰＰ６５〜３５モル％と、パラ−ジクロロＤＰＰ３５〜６５モル％と、から本質的になる混合物が提供される。更なる実施態様において、パラ−ジメチルＤＰＰ４５〜５５モル％とパラ−ジクロロＤＰＰ５５〜４５モル％と、からなる混合物が提供される。他の更なる実施態様では、それらのＤＰＰの等モル混合物が使用される。
【００２５】
特に適切な乾燥粉砕法は、少量の有機溶媒または粉砕助剤と共にあるいはそれらなしで、粒子サイズの減少を助ける粉砕助剤としての乾燥塩を、約１：２〜１：２０の顔料と塩の比で、使用する。顔料摩砕法において使用される乾燥塩として、結晶水を伴うあるいは伴わない、塩化ナトリウム、塩化カルシウム、硫酸ナトリウムまたは硫酸アルミニウムが挙げられる。乾燥塩は、１：３〜１：１５、あるいは１：３〜１：１０、１：３〜１：５の比で加えられる。特に有用な混合物は、顔料成分１０部ごとに水和された硫酸アルミニウム４０部を有する。粉砕の際、種々の有機溶媒、例えば高沸点炭化水素および二塩基酸エステル、特にコハク酸ジメチルおよび／またはグルタル酸ジメチルを少量含むことが有利である。粉砕用媒体として、金属、ガラスもしくはセラミック球、プラスチック粒または砂粒が挙げられる。さらに、界面活性剤が場合により粉砕用の配合に加えられる。有用な界面活性剤として、ドデシルベンゼンスルホン酸のナトリウムもしくはイソプロピルアンモニウム塩または塩化デシルトリメチルアンモニウムが挙げられる。後処理には、粉砕用媒体から顔料と塩の混合物を分離し、その後、希酸で抽出しそしてろ過により顔料を単離することが含まれる。
【００２６】
方法Ｂ
あるいは、本固溶体は、
ａ）高沸点有機溶媒中でパラ−ジメチルＤＰＰ約４０〜８０モル％と、パラ−ジクロロＤＰＰ約６０〜２０モル％と、からなる顔料混合物の懸濁液を形成し、
ｂ）顔料混合物を充分な時間加熱してホスト−ゲスト固溶体を製造する、
ことを含む顔料の製造方法により、製造することができる。
【００２７】
一般に、パラ−ジメチルＤＰＰと、パラ−ジクロロＤＰＰと、からなる二元成分混合物は、高沸点有機溶媒中、１９０〜３１０℃、特に２４０〜２８０℃の範囲の高い温度で１５分〜１０時間、特に０．５〜５時間の範囲の時間、加熱される。必要な加熱時間は、顔料原料の粒子サイズに依存し、大きい粒子の原料であれば、より長い加熱時間を必要とする。
【００２８】
一般に、パラ−ジメチルＤＰＰおよびパラ−ジクロロＤＰＰからなる二元成分混合物は、１９０℃より高い沸点、好ましくは２４０〜２８０℃の範囲の沸点を有する有機溶媒または有機溶媒の混合物中で、高い温度に加熱される。例えば、加圧下に、本発明に係る新規な固溶体の形成に必要とされる温度まで加熱できるならば、より低い沸点の有機溶媒を用いてもよい。
【００２９】
高沸点有機溶媒の例として、限定されるものではないが、ビフェニル、パラ−、メタもしくはオルト−テルフェニル、ジベンジルトルエン、α−メチル−もしくはβ−メチルナフタレンのような芳香族溶媒、１，３−ジオキソラン−２−オンのような環状カーボネート、アセトフェノンもしくはベンゾフェノンのようなケトン、γ−ブチロラクトンおよびＰｈｅ−セロソルブもしくはＢｕ−セロソルブのようなエチレングリコール類、またはそれらの混合物、特にＤｏｗｔｈｅｒｍ  Ｇ（登録商標）のようなジ−およびトリアリールエーテルの混合物が挙げられる。好ましい態様においては、パラ−ジメチルＤＰＰおよびパラ−ジクロロＤＰＰからなる二元成分混合物は、Ｄｏｗｔｈｅｒｍ  Ｇ（登録商標）中に懸濁され、２４５〜２６０℃の温度で約０．５〜２時間加熱される。高沸点有機溶媒は、顔料１部あたり、重量で、３〜２０部、好ましくは５〜１５部の量で存在する。後処理には、高沸点有機溶媒から顔料混合物を分離し、その後、顔料混合物を洗浄し乾燥することが含まれる。
【００３０】
混合物は、パラ−ジメチルＤＰＰ３０〜８０モル％と、パラ−ジクロロＤＰＰ７０〜２０モル％を含む。更なる態様は、パラ−ジメチルＤＰＰ３５〜６５、特に４５〜５５モル％と、パラ−ジクロロＤＰＰ６５〜３５、特に５５〜４５モル％と、からなる混合物を提供する。他の更なる態様では、それらのＤＰＰ顔料の等モル混合物を使用する。
【００３１】
多くの他の顔料と同様に、本発明の固溶体顔料は、種々の自動車用および非自動車用塗料系および他の用途におけるそれらの性能を向上させるための、公知の方法で表面処理することが有利である。
【００３２】
固溶体は、顔料組成物の成分として用いることが有利である。一般に、顔料組成物は、固溶体の他に、凝集防止剤、分散剤、粘度調整剤およびテクスチャ改善剤からなる群から選択される、少なくとも一つの追加の成分を含む。
【００３３】
キナクリドンスルホン酸またはその塩、ＤＰＰスルホン酸およびその塩、ピラゾリルメチルキナクリドン、２−フタルイミドメチルキナクリドンおよび他の類似の誘導体が、添加される凝集防止剤として、適している。ポリマー分散剤、特にポリウレタン型ポリマー分散剤が、顔料組成物中の分散剤として、特に適している。適切な粘度調整剤として、キナクリドンスルホン酸、ジケトピロロピロールスルホン酸、ピラゾリルメチルキナクリドン、ピラゾリルメチルジケトピロロピロール、ジメチルアミノプロピルキナクリドンモノスルホンアミド、ジメチルアミノプロピルキナクリドンジスルホンアミド、フタルイミドメチルキナクリドン、フタルイミドメチルＤＰＰおよびそれらの混合物ならびにそれらの酸の塩；特に、キナクリドンスルホン酸またはその塩、特にアルミニウム塩、およびピラゾリルメチルキナクリドンならびにそれらの混合物が挙げられる。任意のテクスチャ改善剤が、プラスチック系において分散性および性能を向上するために、本顔料組成物の追加の成分として適しており、アビエチン酸のカルシウム塩が特に好適である。
【００３４】
本発明の固溶体および固溶体を含有する顔料組成物は、高分子量有機材料を着色する顔料として特に有用である。したがって、本発明はさらに、有効な着色量の本発明の固溶体を高分子量有機材料に添合することを含む高分子量有機材料の着色方法、高分子量有機材料および有効な着色量の本発明に係るホスト−ゲスト固溶体を含む組成物、ならびに液体担体および着色有効量の本発明に係るホスト−ゲスト固溶体を含む塗料調合物に関する。本発明の固溶体で着色または顔料着色される高分子量有機材料の例は、例えば、単独または混合物の、エチルセルロース、ニトロセルロース、酢酸セルロース、酪酸セルロース等のセルロースエーテルおよびエステル、重合樹脂または縮合樹脂等の天然樹脂または合成樹脂、例えばアミノプラスト、特に、尿素／ホルムアルデヒドおよびメラミン／ホルムアルデヒド樹脂、アルキド樹脂、フェノール性プラスチック、ポリカーボネート、ポリオレフィン、ポリスチレン、ポリ塩化ビニル、ポリアミド、ポリウレタン、ポリエステル、ＡＢＳ、ポリフェニレンオキシド、ゴム、カゼイン、シリコーンおよびシリコーン樹脂である。
【００３５】
本発明の固溶体は、産業用および自動車用塗料等のワニスおよび塗料ならびにインクの顔料着色用の他、ポリ塩化ビニル、低い、直鎖状低密度もしくは高密度ポリエチレンおよびポリプロピレンから選択される熱可塑性材料、熱可塑性エラストマー樹脂、またはそれらの混合物ならびに、引き続いてカレンダー加工、キャスト、成形または繊維への加工がなされるプラスチックの着色用に、特に好適である。
【００３６】
上記の高分子量有機化合物は、プラスチック塊、溶融物の形態で、または紡糸溶液、ワニス、塗料もしくは印刷インクの形態で、単独であるいは混合物として用いられる。最終用途に応じて、本発明の固溶体をトナーとしてあるいは調製物の形態で使用することが有利である。
【００３７】
本発明の固溶体は、顔料着色される高分子量有機材料に対して、０．０１〜３０重量％、好ましくは０．１〜１０重量％の量で使用される。
【００３８】
高分子量有機物質の本発明の固溶体による顔料着色は、例えばそのような固溶体を、場合によりマスターバッチの形態で、ロールミル、混合機または摩砕機を用いてこれらの基質に添合することにより行われる。
【００３９】
顔料着色された材料は次いで、それ自体公知の方法、例えばカレンダー加工、成形、押出し、コーティング、キャスティングまたは射出成形により、所望の最終形態にされる。脆くない成形物を製造するために、あるいはそれらの脆性を減少させるために、加工前にいわゆる可塑剤を高分子量化合物に添合することがしばしば望ましい。適切な可塑剤は、例えば、リン酸、フタル酸またはセバシン酸のエステルである。可塑剤は、組成物をポリマーに添合する前または後に添合される。異なる色合いを得るために、本発明の固溶体に加えて、充填剤または他の発色成分、例えば白色、着色または黒色顔料を、高分子量有機化合物に対して任意の量で添加することも可能である。
【００４０】
ワニス、塗料および、印刷インクを顔料着色するために、高分子量有機材料および本発明の固溶体を、充填剤、他の顔料、乾燥剤または可塑剤等の任意の添加剤と共に、一般的な有機溶媒または溶媒混合物中に、細かく分散しあるいは溶解する。方法としては、個々の成分を単独であるいはまたいくつかを一緒に分散または溶解するような方法、およびすべての成分をただ続けて混合するような方法である。
【００４１】
一般に、有効着色量即ち着色有効量は、最終顔料着色材料において所望の着色特性をもたらす任意の量である。一般的には、有効着色量即ち着色有効量は、約０．００５〜約３０モル％、好ましくは０．０１〜１０モル％の顔料である。
【００４２】
本固溶体は、コーティング、特に溶媒性塗料および水性塗料として使用される高分子量有機材料を着色するために特に有用である。アクリル、アルキド、ポリエステル、ポリウレタンおよびそれらの組み合わせが、高分子量有機材料として特に有用である。固溶体は、コーティング用途、特に自動車での仕上げおよびプラスチックにおいて使用した場合、非常に良好な光堅牢性、優れた着色強度、優れた耐久特性および格別に高い彩度を有する。
【００４３】
本発明は、下記の非限定的な実施例により、さらに説明される。他の態様は、本明細書中の教示を検討すれば、当業者に直ちに明らかである。本発明の範囲は、特許請求の範囲により規定され、以下の実施例中で提供される好ましい態様にのみ限定されることを意図するものではない。
【００４４】
実施例１
１，４−ジケト−３，６−ビス（４−クロロフェニル）ピロロピロール１０．０ｇ（０．０２８モル）、カルボン酸のエステル１．０ｇおよび水和されたＡｌ２（ＳＯ４）３４０．０ｇを、摩砕用媒体として鋼鉄球およびくぎを含む１．０リットルのボールミルに加えた。ミルを１８時間回転させたのち、内容物を排出し、粉砕用媒体から分離した。得られたミルパウダーを２％硫酸水溶液と共に、９０℃で２時間攪拌した。得られたスラリーをろ過し、中性で塩を含まなくなるまで熱水で洗浄した。
【００４５】
小さな粒子サイズの明赤色の顔料は、出発原料のＸ線回折パターンを示し、結晶構造に変化がないことを示した（図１参照）。
【００４６】
実施例２
１，４−ジケト−３，６−ビス（４−メチルフェニル）ピロロピロール１０．０ｇ（０．０３１７モル）、カルボン酸のエステル１．０ｇおよび水和されたＡｌ２（ＳＯ４）３４０．０ｇを、摩砕用媒体として鋼鉄球およびくぎを含む１．０リットルのボールミルに加えた。ミルを１８時間回転させたのち、内容物を排出し、粉砕用媒体から分離した。得られたミルパウダーを２％硫酸水溶液と共に、９０℃で２時間攪拌した。得られたスラリーをろ過し、中性で塩を含まなくなるまで熱水で洗浄した。
【００４７】
小さな粒子サイズの明赤色の顔料は、出発原料のＸ線回折パターンを示し、結晶構造に変化がないことを示した（図２参照）。
【００４８】
【表２】
2004528457.tif 000004
【００４９】
実施例３
１，４−ジケト−３，６−ビス（４−クロロフェニル）ピロロピロール５．３ｇ（０．０１４９モル）、１，４−ジケト−３，６−ビス（４−メチルフェニル）ピロロピロール４．７ｇ（０．０１４９モル）、カルボン酸のエステル１．０ｇおよび水和されたＡｌ２（ＳＯ４）３４０．０ｇを、摩砕用媒体として鋼鉄球およびくぎを含む１．０リットルのボールミルに加えた。ミルを１８時間回転させたのち、内容物を排出し、粉砕用媒体から分離した。得られたミルパウダーを２％硫酸水溶液と共に、９０℃で２時間攪拌した。得られたスラリーをろ過し、中性で塩を含まなくなるまで熱水で洗浄した。
【００５０】
小さな粒子サイズの赤色の顔料は、１，４−ジケト−３，６−ビス（４−メチルフェニル）ピロロピロールのＸ線回折パターンを示し、１，４−ジケト−３，６−ビス（４−メチルフェニル）ピロロピロールの結晶格子中に１，４−ジケト−３，６−ビス（４−クロロフェニル）ピロロピロールが入っているホスト−ゲスト固溶体であることを示した（図３参照）。
【００５１】
実施例４
粉砕時間を１８時間の代わりに２４時間としたことを除いて、実施例３を繰り返した。得られた顔料は、１，４−ジケト−３，６−ビス（４−メチルフェニル）ピロロピロールのＸ線回折パターンを有する、非常に透明な黄赤色のホスト−ゲスト固溶体であった。
【００５２】
実施例５
粉砕時間を１８時間の代わりに４８時間としたことを除いて、実施例３を繰り返した。得られた濃い塊色調（masstone）を有する黄赤色のホスト−ゲスト固溶体顔料は、１，４−ジケト−３，６−ビス（４−メチルフェニル）ピロロピロールのＸ線回折パターンを示した。
【００５３】
実施例６
１，４−ジケト−３，６−ビス（４−クロロフェニル）ピロロピロール５．０ｇ（０．０１４モル）および１，４−ジケト−３，６−ビス（４−メチルフェニル）ピロロピロール５．０ｇ（０．０１５８モル）を用いたことを除いて、実施例３を繰り返した。得られた黄色の色合いの赤色顔料は、１，４−ジケト−３，６−ビス（４−メチルフェニル）ピロロピロールの結晶格子中のホスト−ゲスト固溶体であった（図４参照）。
【００５４】
実施例７
１，４−ジケト−３，６−ビス（４−クロロフェニル）ピロロピロール６．０ｇ（０．０１６８モル）および１，４−ジケト−３，６−ビス（４−メチルフェニル）ピロロピロール４．０ｇ（０．０１２７モル）を用いて、実施例３を繰り返した。得られた固溶体顔料は、１，４−ジケト−３，６−ビス（４−メチルフェニル）ピロロピロールのＸ線回折パターンを有していた。
【００５５】
実施例８
１，４−ジケト−３，６−ビス（４−クロロフェニル）ピロロピロール４．０ｇ（０．０１１２モル）および１，４−ジケト−３，６−ビス（４−メチルフェニル）ピロロピロール６．０ｇ（０．０１９モル）を用いて、実施例３を繰り返した。得られた固溶体顔料は、１，４−ジケト−３，６−ビス（４−メチルフェニル）ピロロピロールのＸ線回折パターンを有していた（図５参照）。
【００５６】
実施例９
実施例３〜８に従って製造された顔料の圧縮ケーキ９２部およびピラゾリルメチルキナクリドンとキナクリドンモノスルホン酸のアルミニウム塩を各々４部ずつの混合物を均一になるまでブレンドし、ろ過し、ｐＨ７．０まで洗浄し、乾燥し、次いで粉砕して、溶媒性または水性塗料系中で優れたレオロジー特性を示す顔料組成物を製造した。
【００５７】
実施例１０
溶媒性塗料調合物
顔料分散物：
１パイントのジャーに、実施例９の顔料組成物２６．４ｇ、アクリロウレタン樹脂６６．０ｇ、分散剤樹脂１４．４ｇおよび溶媒（シンナー）５８．２ｇを入れた。摩砕用媒体９８０ｇを用いて混合物を６４時間粉砕し、顔料と結合剤の比が０．５の、顔料１６％と固形物４８％を含む顔料ベースを製造した。
【００５８】
アルミニウムベース：
アルミニウムペースト（ＳＩＬＢＥＲＬＩＮＥからのＳＰＡＲＫＬＥ  ＳＩＬＶＥＲ  ５２４２−ＡＲ）４０５ｇと、アクリル分散樹脂３１５ｇおよびアクリル樹脂１８０ｇとを１クオートの缶中で、エアーミキサーを用いて塊がなくなるまで（１〜２時間）低速から中速で混合することにより、アルミニウムベースを得た。
【００５９】
マイカベース：
マイカ２５１．１ｇと、アクリル分散樹脂３１５ｇおよびアクリル樹脂１８０ｇとを、マイカベースが塊のない状態になるまで混合することにより、マイカベースを製造した。
【００６０】
マイカ塗料調合物：
顔料分散物１２２．４ｇ、マイカベース７０．２ｇ、非水性分散樹脂２０．８ｇ、メラミン樹脂３０．６ｇ、ＵＶスクリーナー２．６ｇおよび触媒３．５ｇを混合することにより、マイカベースコート塗料調合物を製造した。最終のマイカ塗料は、噴霧粘度が２θ秒となるまでキシレンで希釈することにより製造した。
【００６１】
メタリック透明溶液：
非水性分散樹脂（１３５３ｇ）、メラミン樹脂（７８６．２ｇ）、キシレン（１４４．６ｇ）、ＵＶスクリーナー溶液（６５．６ｇ）およびアクリロウレタン樹脂（４７１．６ｇ）を所与の順序で加え、エアーミキサーで１５分間十分に混合した。酸触媒の予備混合溶液８９．０ｇとメタノール９０．０ｇを攪拌を続けながら加えた。
【００６２】
メタリック塗料調合物：
顔料と結合剤の比が０．１５の、顔料７．１％と固形物５４．４％からなるベースコート塗料を、顔料分散物３５．５ｇ、アルミニウムベース５．１ｇ、非水性分散樹脂５．３ｇおよびメタリック透明溶液５４．１ｇを混合することにより製造した。
【００６３】
灰色のアクリルプライマーで処理したアルミニウムパネルを、乾燥膜基準で１５〜２０ミクロンの膜厚まで、ベースコート塗料の２回コーティングで噴霧した。２回の噴霧は、室温で９０秒フラッシュの間隔とした。３分のフラッシュの後、乾燥膜基準で３７〜５０ミクロンの膜厚まで、アクリルクリアトップコートを２回コーティング（コーティングの間に９０秒フラッシュ）の噴霧により塗布した。パネルを室温で１０分間乾燥し、１２０℃で３０分間焼付けした。
【００６４】
コーティング物は、優れた二つの色調および高光沢でイメージが明瞭な、魅力的で濃い黄赤色であった。
【００６５】
実施例１１
水性塗料調合物
顔料分散物：
セラミック粉砕用媒体１３００ｇの入った１０００ｍｌのアトライターに、実施例９の顔料組成物４５．５ｇ、アクリル樹脂４５．５ｇおよび脱イオン水２５９．０ｇを加えた。調合物を５００ｒｐｍで２０時間攪拌して、顔料と結合剤の比が０．５の、顔料１３％と固形物２６％を含む顔料分散物を得た。
【００６６】
アルミニウムベース：
アルミニウムペースト４０．０ｇ、メラミン樹脂１０．０ｇおよびブチルセロソルブ５０．０ｇを、塊がなくなるまで混合した。
【００６７】
ベースコート塗料調合物：
顔料分散物４６．３ｇ、アルミニウムベース４．３ｇ、およびアクリル樹脂とメラミン樹脂の混合物である、バランス用クリヤ５６．７ｇと補償用クリヤ４５．８ｇとの組み合わせを混合することにより、ベースコート塗料を製造した。調合物は、顔料と結合剤の比が０．２５に対応した。
【００６８】
灰色のアクリルプライマーで前処理したアルミニウムパネルを、許容レベルの遮蔽となるまで、ベースコート塗料で噴霧した。ベースコートを３０分間風乾し、次いでクリヤコーティングの前に、１０６℃で１５分間乾燥した。その後、クリヤコートの２回コーティングを適用し、１２２℃で３０分間の焼付け前に、６０分間風乾した。
【００６９】
コーティング物は、優れた二つの色調、高光沢でイメージが明瞭な、魅力的で濃い色を示した。
【００７０】
実施例１２
温度計、攪拌機および還流冷却器を備えた０．５リットルフラスコを窒素でフラッシュし、次いで１，４−ジケト−３，６−ビス（４−クロロフェニル）ピロロピロール５．３ｇ（０．０１４９モル）、１，４−ジケト−３，６−ビス（４−メチルフェニル）ピロロピロール４．７ｇ（０．０１４９モル）およびＤｏｗｔｈｅｒｍ  Ｇ（登録商標）（Ｄｏｗ  Ｃｈｅｍｉｃａｌｓ）１００ｍｌを入れた。懸濁液を攪拌し、２４５〜２６０℃に加熱し、そして２４５〜２６０℃で２時間攪拌を続けた。懸濁液を室温まで冷却し、メタノール１００ｍｌで希釈し、ろ過した。圧縮ケーキをメタノール、続いて水で洗浄し、８０℃で乾燥した。
【００７１】
青みがかった赤色顔料は、１，４−ジケト−３，６−ビス（４−メチルフェニル）ピロロピロールのＸ線回折パターンを示し、１，４−ジケト−３，６−ビス（４−メチルフェニル）ピロロピロールの結晶格子中に１，４−ジケト−３，６−ビス（４−クロロフェニル）ピロロピロールが入っているホスト−ゲスト固溶体であることを示した。
【００７２】
【表３】
2004528457.tif 000005
【００７３】
実施例１３
５．３ｇ（０．０１４９モル）の代わりに３．５６ｇ（０．０１モル）の１，４−ジケト−３，６−ビス（４−クロロフェニル）ピロロピロールおよび４．７ｇ（０．０１４９モル）の代わりに６．３１ｇ（０．０２モル）の１，４−ジケト−３，６−ビス（４−メチルフェニル）ピロロピロールを用いたことを除いて、実施例１２を繰り返した。
【００７４】
実施例１２と同様に、青みがかった赤色顔料は、１，４−ジケト−３，６−ビス（４−メチルフェニル）ピロロピロールのＸ線回折パターンを示した。
【００７５】
【表４】
2004528457.tif 000006
【００７６】
ホスト化合物である１，４−ジケト−３，６−ビス（４−メチルフェニル）ピロロピロールのＸ線回折パターンは、以下のデータで特徴付けられた。
【００７７】
【表５】
2004528457.tif 000007
【００７８】
Ｘ線スペクトルは、シーメンスＤ５００（登録商標）Ｘ線回折計（ＣｕＫａ照射）を用いて、慣用の方法に従って測定した。
【図面の簡単な説明】
【００７９】
【図１】実施例１からのパラ−ジクロロＤＰＰのＸ線回折パターンである。
【図２】実施例２からのパラ−ジメチルＤＰＰのＸ線回折パターンである。
【図３】実施例３からのパラ−ジクロロＤＰＰとパラ−ジメチルＤＰＰの５０：５０のモル比の混合物のＸ線回折パターンである。
【図４】実施例６からのパラ−ジクロロＤＰＰとパラ−ジメチルＤＰＰの４７：５３のモル比の混合物のＸ線回折パターンである。
【図５】実施例８からのパラ−ジクロロＤＰＰとパラ−ジメチルＤＰＰの３７：６３のモル比の混合物のＸ線回折パターンである。
【図１】
2004528457.tif 000008
【図２】
2004528457.tif 000009
【図３】
2004528457.tif 000010
【図４】
2004528457.tif 000011
【図５】
2004528457.tif 000012
【国際公開パンフレット】
2004528457.tif 000013
2004528457.tif 000014
2004528457.tif 000015
2004528457.tif 000016
2004528457.tif 000017
2004528457.tif 000018
2004528457.tif 000019
2004528457.tif 000020
2004528457.tif 000021
2004528457.tif 000022
2004528457.tif 000023
2004528457.tif 000024
2004528457.tif 000025
2004528457.tif 000026
2004528457.tif 000027
2004528457.tif 000028
2004528457.tif 000029
2004528457.tif 000030
2004528457.tif 000031
2004528457.tif 000032
2004528457.tif 000033
2004528457.tif 000034
2004528457.tif 000035
【国際公開パンフレット（コレクトバージョン）】
2004528457.tif 000036
【国際調査報告】
2004528457.tif 000037
2004528457.tif 000038
2004528457.tif 000039